(57)【要約】【目的】無機質建築用板の表層部の早期硬化現象を防止して予め設定された比重を与える。【構成】無機質繊維ａ、無機質粉体ｂおよび熱硬化性結合剤ｃを必須成分とする混合物２を均一に散布堆積させて混合物層５を形成した後、この混合物層によるマット７の少なくとも表面に水８を添加することによりマットの表面側の含水率を高め、このマットを加熱盤で熱圧して成形体を形成することにより、建築用板を製造する。芯層の少なくとも片面に外層が設けられる複数層の建築用板を製造する場合は、芯層マットを形成した後、その少なくとも片面に、上記と同様にして外層マットを形成して積層マットとし、その少なくとも表面に水を添加することにより表面側の含水率を高め、この積層マットを加熱盤で熱圧する。【選択図】図１
2006123352.tif 000002
【特許請求の範囲】
【請求項１】
無機質繊維、無機質粉体および熱硬化性結合剤を必須成分とする混合物を均一に散布堆積させて混合物層を形成した後、この混合物層からなるマットの少なくとも表面に水を添加することにより該表面側の含水率が高められたマットを形成するマット形成工程と、加熱盤で上記マットを熱圧して成形体を形成する熱圧工程と、を含む建築用板の製造方法。
【請求項２】
芯層マットを形成し、その少なくとも片面に、無機質繊維、無機質粉体および熱硬化性結合剤を必須成分とする混合物を均一に散布堆積させて外層マットを形成し、この外層マットの少なくとも表面に水を添加することにより該外層マットの表面側の含水率を高め、芯層マット上に表面側の含水率が高められた外層マットが積層されてなる積層マットを加熱盤で熱圧することを特徴とする建築用板の製造方法。
【請求項３】
上記マット形成工程においてマットの表面に１００〜６００ｇ／ｍ２の水を添加することを特徴とする請求項１または請求項２の建築用板の製造方法。
【発明の詳細な説明】
【技術分野】
【０００１】
本発明は建築用板の製造方法に関する。
【背景技術】
【０００２】
無機質繊維を主成分とする建築用無機板の製造方法として、下記特許文献１に記載された従来技術がある。この方法は、スラリーから湿潤無機板を抄造する湿式工程により建築用板の上層部および下層部を形成している。より具体的には、上記湿式工程により抄造した下層部用湿潤無機板の上に、中層部用混合物を散布堆積し、この上にさらに上記湿式工程により抄造した上層部用湿潤無機板を積層し、得られた積層体を加熱圧締一体化して無機建築板を製造するものである。
【特許文献１】特許第２８０１４９３号公報
【発明の開示】
【発明が解決しようとする課題】
【０００３】
ところが、スラリーから抄造される湿潤無機板は含水率が高く、このままでは熱圧に不適であるので、脱水後乾燥させる必要がある。乾燥した湿潤無機板においては、その表層は含水率が低下しているが、内部は依然として高い含水率を維持している。したがって、これを熱圧すると、熱圧盤が湿潤無機板の表面に接触し、最終厚み設定になる前の初期の段階で、言い換えれば圧力が十分に高まらないため十分に圧縮されないうちに、プレスの熱により結合剤（接着剤）が硬化してしまう。このため、最終厚みを与えようとしてさらにプレスの圧力を高めても、表層部で既に結合剤が硬化してしまっているので、目標とする高比重層が形成されないという問題がある（早期硬化現象）。
【０００４】
また、結合剤が既に硬化している表層部が加圧されることになるため、該表層部が少なくとも部分的に破壊されながら圧縮される。このようにして形成された成形板の表面は荒れた面となり、比重も小さく、建築用板としての良好な物性が得られない。
【０００５】
したがって、本発明が解決しようとする課題は、表層部における早期硬化現象を防止し、表層部に予め設定された比重を与えることができる新規な方法を提供することにある。
【課題を解決するための手段】
【０００６】
上記の課題を達成するため、請求項１に係る本発明は、無機質繊維、無機質粉体および熱硬化性結合剤を必須成分とする混合物を均一に散布堆積させて混合物層を形成した後、この混合物層からなるマットの少なくとも表面に水を添加することにより該表面側の含水率が高められたマットを形成するマット形成工程と、加熱盤で上記マットを熱圧して成形体を形成する熱圧工程と、を含む建築用板の製造方法である。
【０００７】
請求項２に係る本発明は、芯層マットを形成し、その少なくとも片面に、無機質繊維、無機質粉体および熱硬化性結合剤を必須成分とする混合物を均一に散布堆積させて外層マットを形成し、この外層マットの少なくとも表面に水を添加することにより該外層マットの表面側の含水率を高め、芯層マット上に表面側の含水率が高められた外層マットが積層されてなる積層マットを加熱盤で熱圧することを特徴とする建築用板の製造方法である。この方法により製造される建築用板は、芯層の片面に外層を設けた二層構造のもの、芯層の表裏両面に外層を設けた三層構造のものなどである。
【０００８】
請求項３に係る本発明は、請求項１または請求項２の建築用板の製造方法において、上記マット形成工程においてマットの表面に１００〜６００ｇ／ｍ２の水を添加することを特徴とする。
【０００９】
本発明方法によれば、マットを形成する際に、その少なくとも表面に水が添加されて、該マットの表面側の含水率が高められる。水が添加されたマットの表面は、その表面から板厚方向内部に向かって含水率が漸次小さくなる含水率傾斜を有する。このマットを加熱盤で熱圧すると、熱圧盤はまずマットの表面に接触する。この熱圧初期の段階においては、マットに含まれる水分が蒸発し拡散するので、マットの表面温度が直ちに上昇することはないが、圧力は徐々に高くなっていく。
【００１０】
さらにマットが加圧されると、温度の上昇とともに圧縮が進行する。圧力が加わり圧縮された段階で、表面側部分の温度は熱硬化性結合剤の硬化開始温度を越えるので、熱硬化性結合剤が硬化するとともに表面側部分が圧縮された状態で硬化し、表面側部分の比重低下を抑制する。また、表面側の水分移動に伴って熱硬化性結合剤が広い範囲に流動して硬化するため、表面側の結合力が高められる。
【００１１】
マットの成分と組成は、無機質繊維、無機質粉体および熱硬化性結合剤を必須成分とするが、このほか有機質繊維、カップリング剤を含むと良い。
【００１２】
マットの表面に添加または散布する水の量は、好ましくは１００〜６００ｇ／ｍ２、より好ましくは１５０〜５００ｇ／ｍ２とする。マット表面に添加または散布する水量が１００ｇ／ｍ２に満たないようであると、マット表面の含水率低下を抑制する上で有意な効果が見られず、この観点からより好ましくは１５０ｇ／ｍ２以上の水量をマット表面に添加または散布する。また、マット表面に添加または散布する水量が６００ｇ／ｍ２を越えると、マット表面部分の含水率が高くなりすぎてマットに含まれる熱硬化性結合剤の硬化不良を来たし、かえってマット表面部分の比重を低下させてしまい、この観点からより好ましくはマット表面に添加または散布する水量の上限を５００ｇ／ｍ２とする。
【００１３】
無機質繊維は、ロックウール、スラグ繊維、シリカ繊維、シリカアルミナ繊維、シリカチタニア繊維、シリコンカーバイト繊維、ガラス繊維、炭素繊維、窒化ホウ素繊維、アルミナ繊維、ジルコニア繊維、金属繊維などである。無機質繊維としてロックウールを使用する場合、その解繊後のかさ比重は０．０２〜０．０４を目処とする。
【００１４】
無機質粉体は、ペーパースラッジ焼却灰（ＰＳ灰）、スラグ、フライアッシュ、炭化カルシウム、アルミナなどである。ＰＳ灰としてはかさ比重０．２９前後のものを使用することが好ましい。
【００１５】
熱硬化性結合剤は、フェノール系樹脂、ユリア系樹脂、メラミン系樹脂、ウレタン系樹脂、ジフェニルメタンジイソシアネート（ＭＤＩ）、尿素系樹脂、不飽和ポリエステル樹脂などの結合剤の中から、単体または複数を必要に応じて使用する。
【００１６】
有機質繊維は、パルプ、木質繊維、木粉などのほか、ビニロン繊維、アクリル繊維、ポリアミド繊維などの合成樹脂繊維を使用することができる。木質繊維としては、松、杉、桧などの針葉樹またはラワン、カポール、栗、ポプラなどの広葉樹をチップにした後、常法に従い解繊したものを使用することができる。木質繊維のかさ比重は、木粉を含む場合０．０２０〜０．０２４、木粉を含まない場合０．０１６〜０．０１８程度のものを使用し、その繊維長さは０．５〜４０ｍｍ、直径は０．０５〜０．５ｍｍ（アスペクト比４００以下）程度である。また、アスペクト比１０未満で繊維長さがたとえば５０〜８０μｍのものを木粉とする。
【００１７】
カップリング剤は、無機質発泡体と有機質繊維との結合を促進させるものであるが、一般にＸ〜Ｓｉ(ＯＲ)３の化学式で表される化合物であり、このうちのＸはアミノ基、ビニル基、エポキシ基など、ＯＲはメトキシ基、エトキシ基などの反応基からなり、分子中に２個以上の異なった反応基をもった化合物である。具体的には、ビニルトリメトキシシラン、β−３，４（エポキシシクロヘキシル）エチルトリメトキシシラン、γ−アミノプロピルトリメトキシシラン、γ−アミノプロピルトリエトキシシラン、γ−グリシドキシプロピルトリメトキシシラン、Ｎ−β−（アミノエチル）γ−アミノプロピルトリメトキシシラン、γ−メタクリロキシプロピルトリメトキシシランなどのシラン系カップリング剤を使用すると良い。
【００１８】
混合物においては、無機質繊維の量を無機質粉体の量よりも多くする。各成分の混合割合は、無機質繊維５０〜７０重量％、無機質粉体１０〜３５重量％、有機質繊維５〜２０重量％、結合剤５〜１５重量％を目安とする。さらに、カップリング剤として０．１重量％程度を添加する。
【００１９】
無機質繊維の混合割合については、７０重量％を越えると、成形体の形状安定性と硬さが向上するが、脆くなり曲げに対する抵抗力が減少し割れ易くなり、５０重量％未満であると、形状安定性と基材としての硬さが不足するようになる。したがって、混合物中の無機質繊維量は上述のように５０〜７０重量％とすることが好ましい。
【００２０】
無機質粉体の混合割合については、３５重量％を越えると、熱圧成形後の収縮が小さく形状を保持するが、脆くなり曲げ強度が小さくなり、１０重量％未満であると、熱圧成形後の収縮が大きく形状、寸法の保持が劣るようになる。したがって、混合物中の無機質粉体量は上述のように１０〜３５重量％とすることが好ましい。
【００２１】
有機質繊維の混合割合については、２０重量％を越えると、有機質繊維の増加により不燃性能の低下を来すとともに無機質繊維の比率が小さくなり形状安定性に欠けるようになり、５重量％未満であると、無機質繊維に対する有機質繊維の割合が小さく、機械的強度、特に曲げ強度が小さくなる。したがって、混合物中の有機質繊維量は上述のように５〜２０重量％とすることが好ましい。
【００２２】
結合剤の混合割合については、１５重量％を越えると、熱圧成形後の収縮量が大きくなり形状、寸法の保持が劣るようになり、５重量％未満であると、無機質繊維と有機質繊維との結合が弱く、成形体としての機械的強度が劣るようになる。したがって、混合物中の結合剤量は上述のように５〜１５重量％とすることが好ましい。
【００２３】
熱圧は一回（ワンショット）で行うものとし、圧力は１０〜３０ｋｇｆ／ｃｍ２、温度は１１０〜２２０°Ｃの各範囲で行うことが好ましいが、熱圧成形時の加圧力、温度、時間などの選定は、無機質繊維などの種類、結合剤の種類、マットの厚みなど原材料、寸法、使用目的などにより最適の条件を決定する。
【００２４】
芯層の少なくとも片面に外層を設けた複数層の建築用板を製造する場合、芯層に対応する混合物の成分と組成は、無機質発泡体、無機質粉体、有機質繊維、熱硬化性結合剤およびカップリング剤などである。無機質発泡体は、パーライト、シラス発泡体、シリカ発泡体、ガラス発泡体などである。無機質粉体、有機質繊維、熱硬化性結合剤およびカップリング剤については、前述の記載を参照されたい。また、芯層の外側に形成される表層や裏層の成分組成、厚さなどは、必ずしも同一のものでなくても良く、予め目標とした比重または厚みが得られれば良い。
【００２５】
芯層に対応する混合物の成分割合は、無機質発泡体の量を無機質粉体および有機質繊維の量よりも多くする。各成分の混合割合は、無機質発泡体５０〜７０重量％、無機質粉体１５〜４０重量％、有機質繊維２〜２０重量％、結合剤５〜１０重量％を目安とする。さらに、カップリング剤として０．１重量％程度を添加する。
【００２６】
無機質発泡体の混合割合が７０重量％を越えると、成形体の形状安定性が増すが、脆くなり曲げに対する抵抗力が減少し割れ易くなり、５０重量％未満であると、形状安定性が不足するようになるとともに軽量化が図られなくなる。したがって、芯層用混合物中の無機質発泡体量は上述のように５０〜７０重量％とすることが好ましい。
【００２７】
無機質粉体の混合割合が４０重量％を越えると、熱圧成形後の収縮が小さく形状を保持するが、脆くなり曲げ強度が小さくなり、１５重量％未満であると、熱圧成形後の収縮が大きく形状、寸法の保持が劣るようになる。したがって、芯層用混合物中の無機質粉体量は上述のように１５〜４０重量％とすることが好ましい。
【００２８】
有機質繊維の混合割合が２０重量％を越えると、有機質繊維の増加により不燃性能の低下を来し、２重量％未満であると、無機質発泡体に対する有機質繊維の割合が小さく曲げ強度が小さくなる。したがって、芯層用混合物中の有機質繊維量は上述のように２〜２０重量％とすることが好ましい。
【００２９】
結合剤の混合割合が１０重量％を越えると、熱圧成形後の収縮量が大きくなり形状、寸法の保持が劣るようになり、５重量％未満であると、無機質発泡体と無機質繊維との結合が弱く、成形体としての機械的強度、特に曲げ強度が劣るようになる。したがって、芯層用混合物中の結合剤量は上述のように５〜１０重量％とすることが好ましい。
【００３０】
本発明を、複数層の積層構成を有する建築用板の製造に適用する場合、ワンショット法または練り合せ法のどちらを採用しても良い。ワンショット法によるときは、上下熱圧盤の間に各層を形成するマットを順次重ね合わせて積層マットを得、これを適宜圧縮して形状の安定した積層マットとした後、前述のようにしてその少なくとも表面に水を添加して該表面部分の含水率を高め、ホットプレスの上下熱盤間に載置して所定の熱圧条件により熱圧することにより積層体としての建築用板を製造する。芯層の片面に外層を積層した二層構造の建築用板を製造するときは、芯層用マット上に外層用マットを重ねて二層積層マットとしてこれを適宜圧縮した後、その表面、すなわち外層用マットの上面に水を添加する。芯層の両面に各々外層（表層と裏層）を積層した三層構造の建築用板を製造するときは、裏層用マット上に芯層用マットおよび表層用マットを順次に重ねて三層積層マットとしてこれを適宜圧縮した後、その表裏面、すなわち表層用マットの上面および裏層用マットの下面に各々水を添加する。この場合、予め個々に形成した各層のマットを重ね合わせ積層マットとしても良いし、最下層の成分から順次混合物を散布することにより積層マットを形成しても良い。
【００３１】
練り合せ方法を採用する場合は、各層を形成するマットごとに熱圧成形して各々に対応する板素材を製造した後、各板素材を接着剤を介して重ね合わせ、熱圧または単に加圧することにより建築用板を製造する。あるいは、上記のようにしてマットを熱圧成形した板素材を表裏層に用い、表裏層に挟まれる芯層には、合板、木質繊維板（ＭＤＦなど）、木削片板、単板積層板などの木質系、スチロール樹脂、塩化ビニル樹脂、強化プラスチック、発泡スチロール樹脂、発泡ウレタン樹脂などの各種合成樹脂板、あるいは木質系や合成樹脂系の複合積層板など適宜の板素材を使用して積層一体化して建築用板としても良い。この場合は、外層となる板素材の製造において、建築用板の表面(または裏面)となるマット面に水を添加する。
【００３２】
複数層の建築用板の場合、表裏層と、この表裏層に挟まれた芯層の比重を調整することにより建築用板として最適な比重の板を形成することができる。たとえば、表層または表裏層の比重を１、芯層の比重を０．５５とし、建築用板としての比重を０．７〜０．８５となるように形成することができる。
【発明の効果】
【００３３】
請求項１に係る発明によれば、マット形成工程において、形状安定化後のマットの少なくとも表面に水が添加されて、該マットの表面側の含水率が高められるので、表面側部分の比重低下が抑制され、該表面側部分が予め設定された比重を有する建築用板を製造することができる。
【００３４】
請求項２に係る発明によれば、複数層の建築用板において外層の表面側の比重低下が抑制されることになるので、外層の比重が高く維持された建築用板が製造され、釘の引き抜き抵抗性、耐損傷性、軽量性などに優れた建築用板を提供することができる。
【発明を実施するための最良の形態】
【００３５】
本発明による建築用板の製造方法におけるマット形成工程を実施するための装置構成例を示す図１を参照して、まず、ホッパー１に投入した混合物２を、ホッパー１の下部に設けられたダンパー３を開いてコンベヤー４上に均一に散布堆積させて混合物層５を形成する。混合物２は、無機質繊維としてのロックウールａ、無機質粉体としてのＰＳ灰ｂおよび熱硬化性結合剤としてのフェノール樹脂結合剤ｃを含み、このほかに木質繊維ｄとカップリング剤ｅを含む。カップリング剤ｅとしては、γ−グリシドキシプロピルトリメトキシシランなどのシラン系を使用する。散布堆積された混合物層５の表面は凹凸があり厚みが均一でないので、ロール６にて混合物層５の凹凸部分を除去して平坦にする。
【００３６】
次に、混合物層５をコンベヤー４で移送する過程で、その厚み方向に圧縮して、形状の安定したマット７とする。このときの圧縮率は一般に２０〜６０％程度であり、たとえば５０％程度とすることができる。マットの圧縮は、図示しないが、たとえばコンベヤー４の途中に設けたプレスコンベヤーにより行うことができる。プレスコンベヤーは、移送方向と直交する軸を持つ複数の圧縮用ロールが間隔をおいて水平に並べられてなる下側ロール群と、同じく移送方向と直交する軸を持つ複数の圧縮用ロールが間隔をおいて並べられてなる上側ロール群とが、コンベヤーにより移送されるマットの上下に対向配置されて構成されており、且つ、上側ロール群は下側ロール群との間の間隔が移送方向前方に向かうにつれて徐々に小さくなるように傾斜して配置されている。マットは、これら上側ロール群と下側ロール群とに挟まれた状態でコンベヤー４により搬送されることにより、徐々に圧縮されて厚みが減少する。
【００３７】
次に、マット７の表裏面に水８を噴霧（添加）する。これによりマット７の表裏面側部分７ａ，７ｂの含水率が高くなる。
【００３８】
次に、マット７をコンベヤー９上に移し、鋸１０で一定の長さ（Ｌ）に切断した後、コンベヤー１１上に移載する。なお、図１ではマット７の裏面に水を添加するに当たって表面側と同様に水を噴霧するものとしているが、これに代えて、たとえばコンベヤー９をベルト式とし、このベルトの表面に水を付着させ、この上にマット７を載せることによって該マットの裏面の含水率を高めるようにしても良い。
【００３９】
図１に続いて行う熱圧工程について図２を参照して説明すると、コンベヤー１１により移送されたマット７を、図２（ａ）に示すように、熱圧プレス１２の下側熱圧盤上１２ａに載置した後、上側熱圧盤１２ｂを下降させて、図２（ｂ）に示すように、マット７を規定の厚みの成形体１３に熱圧成形する。熱圧された成形体１３に寸法切断その他の仕上げ処理を施して建築用板が得られる。
【００４０】
裏層用マットの上に芯層用マットおよび表層用マットを順次に重ね合わせて三層積層マットとし、その表裏面に各々２０８ｇ／ｍ２の水を散布した後に上記熱圧工程により熱圧することにより厚さ９ｍｍの三層構造の建築用板を製造（ワンショット法）し、その板厚方向比重分布を測定したところ、図３に示す通りであった。また、水の散布量を各々４４８ｇ／ｍ２とした他は上記と同一の条件で製造した三層構造の建築用板の板厚方向比重分布曲線を図４に示す。さらに、比較例として、マットに水を噴霧せず、その他は上記と同一の条件で製造した三層構造の建築用板の板厚方向比重分布曲線を図５に示す。いずれの場合も、芯層の比重を０．５５とし、表裏層の比重は１．０となることを目的とした。
【００４１】
図３において、三層積層マット表裏面に１ｍ２当り２０８ｇの水を噴霧することにより、該マットの表裏面から各々約１．２ｍｍの厚さ範囲にわたって含水率が高くなっているものと推測する（水を添加しない場合の図５との比較による）と、この厚さ範囲の表裏部分の含水率増加は計算上１７％となり、散水しない状態の熱圧前のマットの含水率は一般に４〜６％程度であるから、該表裏部分の含水率は２１〜２３％となっている。この積層マットを熱圧すると、建築用板の表面側の比重は内側の比重１．０とほぼ同じ値を示し、比重分布はほぼ一定であった。
【００４２】
図４において、マット表裏面に１ｍ２当り４４８ｇの水を噴霧した該マット表裏部分の含水率増加は計算上３７%となるから４１〜４３％の含水率となっており、この積層マットを熱圧すると、建築用板の表面側の比重は１．０より大きく、表面から内側に０．６ｍｍ入った位置までは漸次低下して該位置で比重１．０となる比重分布を示した。
【００４３】
図５において、水を噴霧しないときのマット表面側の含水率は４〜６％であり、この積層マットを熱圧すると、建築用板の比重は表面から内側に１．２ｍｍ入った位置まで表面から漸次上昇して該位置で比重１．０となる比重分布を示した。
【図面の簡単な説明】
【００４４】
【図１】本発明方法におけるマット形成工程を示す説明図である。
【図２】マット形成工程に続く熱圧工程を示す説明図である。
【図３】積層マットの表裏面に水を噴霧して熱圧して製造した本発明実施例による三層構造の建築用板の板厚方向比重分布曲線を示す図である。
【図４】水の噴霧量を変えて製造した本発明の別の実施例による三層構造の建築用板の板厚方向比重分布曲線を示す図である。
【図５】表面に水を噴霧せずに熱圧して製造した比較例による三層構造の建築用板の板厚方向比重分布曲線を示す図である。
【符号の説明】
【００４５】
１  ホッパー
２  混合物
ａ  ロックウール（無機質繊維）
ｂ  ＰＳ灰（無機質粉体）
ｃ  フェノール樹脂結合剤
ｄ  木質繊維
ｅ  カップリング剤
３  ダンパー
４  コンベヤー
５  混合物層
６  ロール
７  マット
７ａ，７ｂ  高含水率とされた表裏面側部分
８  水
９  コンベヤー
１０  鋸
１１  コンベヤー
１２  熱圧プレス
１２ａ  下側熱圧盤
１２ｂ  上側熱圧盤
１３  成形体
【図１】
2006123352.tif 000003
【図２】
2006123352.tif 000004
【図３】
2006123352.tif 000005
【図４】
2006123352.tif 000006
【図５】
2006123352.tif 000007